(57)【要約】【課題】導電性と輻射特性を併せもつ導電性輻射放熱材料の作製方法とその製品を提供する。【解決手段】  金属表面上に、バナジウムを主成分とする導電性ガラスフリットを施して、焼成することにより、該金属表面に前記ガラスフリットの被膜を複合化することからなる導電性を有する輻射放熱材料の作製方法、バナジウムを主成分とする導電性ガラスフリットが、酸化バナジウム（Ｖ２Ｏ５）にリン酸（Ｐ２Ｏ５）を所定量配合してガラス化した系からなる、前記材料の作製方法、および金属表面に、バナジウムを主成分とする導電性ガラスフリットの輻射被膜が複合化した構造を有する導電性を有する輻射放熱材料。【効果】電子機器などの筐体として一般的に使用されているアルミニウムの輻射放熱特性を高めた素材であって、同時に、導電性の機能を有した材料を提供することができる。【選択図】図３
2020084283.tif 000002
【特許請求の範囲】
【請求項１】
金属表面上に、バナジウムを主成分とする導電性ガラスフリットを施して、焼成することにより、該金属表面に前記ガラスフリットを原料とする被膜を複合化することを特徴とする導電性を有する輻射放熱材料の作製方法。
【請求項２】
バナジウムを主成分とする導電性ガラスフリットが、酸化バナジウム（Ｖ２Ｏ５）にリン酸（Ｐ２Ｏ５）を所定量配合してガラス化した系からなる、請求項１に記載の導電性を有する輻射放熱材料の作製方法。
【請求項３】
バナジウムを主成分とする導電性ガラスフリットが、酸化バナジウム（Ｖ２Ｏ５）とリン酸（Ｐ２Ｏ５）のモル比として、９：１、８：２、７：３または６：４の割合の組成を有する、請求項１または２に記載の導電性を有する輻射放熱材料の作製方法。
【請求項４】
金属表面に、バナジウムを主成分とする導電性ガラスフリットの輻射被膜が複合化した構造を有することを特徴とする導電性を有する輻射放熱材料。
【請求項５】
前記輻射被膜が、バナジン酸ナトリウムを含む、請求項４に記載の導電性を有する輻射放熱材料。
【発明の詳細な説明】
【技術分野】
【０００１】
本発明は、放熱技術として輻射を活用した素材であって、かつ、ノイズ対策にも適用することができる、導電性と輻射特性を併せもつ導電性輻射放熱材料の作製方法とその製品に関するものである。本発明は、アルミニウム筐体に、導電性フリットを施し、導電性を高めた新しい輻射放熱素材に関する新技術・新製品を提供するものとして有用である。
【背景技術】
【０００２】
一般に、小型化や高出力化した電子機器などにおいては、素子などの発熱によりその性能を十分に発揮できなかったり、安定的な動作ができないなどの課題がある。熱を外部に適切に放出することが必要であるが、熱伝導や対流による放熱だけでは不十分となってきており、第３の熱移動手段である輻射が活用されはじめている。
【０００３】
熱伝導の良い金属（例えば、アルミニウムや銅など）は、輻射率が低いため、輻射による放熱がほとんど期待できない。輻射を高めるためには、金属材料（部材）表面をセラミックス化するなどの手段が取られる。しかしながら、これらの被膜は絶縁被膜となっている。
【０００４】
一方、電子機器のもうひとつの大きな課題として、ノイズ対策がある。筐体に導電性があることでノイズ対策に寄与できる。これまでの輻射表面処理では、導電性が極めて低く、放熱およびノイズ対策の両方に対して貢献することができない。
【０００５】
そこで、輻射が高く、かつ導電性のある被膜を形成することで、課題に対して貢献でき、輻射表面処理の応用も広がることが考えられる。輻射を用いた放熱技術の先行技術としては、例えば、金属アルミニウムを水酸化ナトリウムなどのアルカリ水溶液に浸漬することで、アルミニウム基材の表面に、アルミニウム水酸化物（アルミニウム水和酸化物を含む）、または当該アルミニウム水酸化物とケイ酸化合物の皮膜を形成させ、輻射率を劇的に向上させ、遠赤外線放射皮膜により冷却効果を高めたアルミニウム基材及びその製造法が提案されている（特許文献１）。
【０００６】
また、輻射放熱材料の先行技術としては、例えば、輻射率が９６％からなる液体セラミック塗料と粘着性フィルムなどからなる「やわらかシール」と「ハードタイプ」の２種から構成される貼る放熱材が提案されている（非特許文献１）。また、放熱塗料の先行技術として、例えば、輻射率に着目した放熱塗料技術なども提案されている（非特許文献２）。しかしながら、これらの材料は、セラミックスや樹脂などから構成されており、導電性がない、または期待できないものとなっている。
【０００７】
一方、高い輻射率を有する導電性素材を施した放熱材料について、「導電性フリット／放熱」、「導電性フリット／輻射」、「導電性フリット／遠赤外」で先行技術調査を行ったが、該当する特許は見出せなかった。また、本発明での構成要件である「酸化バナジウム／導電／ガラス（フリット）／輻射」についても先行技術調査を行ったが、該当する特許は見出せなかった。
【０００８】
上記以外の先行技術として、ガラス基板表面に形成された透明導電膜と、導電性フリット材を電極材料として用いた透明面状ヒーター並びに電磁波シールド体が提案されている（特許文献２）が、輻射による放熱特性を併せもつ提案とはなっていない。また、絶縁基板上の配線パターンに銀粉とガラスフリットを用いたものを、遠赤外線輻射加熱を用いて焼き付けることを特徴とする絶縁基板状の導電膜の作製方法の提案がなされている（特許文献３）が、輻射放熱技術の提案とはなっていない。
【０００９】
なお、同公開特許公報において、導電膜の反射率、透過率の波長依存性のデータが示されている。一般的に、反射率、透過率、吸収率の和は１であり、吸収率は輻射率と同じである。これらのことから、輻射放熱に必要な遠赤外線波長である５μｍ以上のデータを検証すると、輻射率としては、約３０〜５０％であり、本被膜による輻射放熱特性は期待できないことが分かる。
【００１０】
一方、小型化、高出力化が進む電子機器においては、放熱およびノイズ対策は重要であり、当該技術分野においては、これらの特性と導電性を兼ね備えた新しい輻射放熱部材の開発が強く望まれていた。
【先行技術文献】
【特許文献】
【００１１】
【特許文献１】特許第５０８３５７８号
【特許文献２】特開２００８−１５９５３４号公報
【特許文献３】特開昭６３−１９９３９０号公報
【非特許文献】
【００１２】
【非特許文献１】出牛他、「沖テクニカルレビュー」、第１９９号、Ｖｏｌ．７１、Ｎｏ．３、ｐｐ．２２−２３（２００４）
【非特許文献２】山根、表面技術、ｖｏｌ．６６（６），ｐｐ２３６−２３９（２０１５）
【発明の概要】
【発明が解決しようとする課題】
【００１３】
このような状況の中で、本発明者は、導電性を有し、かつ、輻射放熱できる筐体の開発を目標として鋭意研究を行った結果、電子機器などの筐体の素材として一般的に用いられるアルミニウムと、導電性を有するガラスフリットを複合化するためのガラスフリット組成や焼成条件などの検討を行った結果、金属表面上にバナジウムを主成分とするガラスフリットを施して焼成することで複合化した導電性を有する輻射放熱材料を提供できることを見出し、本発明を完成するに至った。
【００１４】
本発明は、導電性を有し、かつ、輻射放熱できる筐体を提供することを目的とするものである。
また、本発明は、金属表面上にバナジウムを主成分とするガラスフリットを施して焼成することで複合化した導電性を有する輻射放熱材料を提供することを目的とするものである。
さらに、本発明は、輻射被膜にバナジン酸ナトリウムを含む導電性輻射熱被材料の作製方法とその製品を提供することを目的とするものである。
【課題を解決するための手段】
【００１５】
上記課題を解決するための本発明は、以下の技術的手段から構成される。
（１）金属表面上に、バナジウムを主成分とする導電性ガラスフリットを施して、焼成することにより、該金属表面に前記ガラスフリットを原料とする被膜を複合化することを特徴とする導電性を有する輻射放熱材料の作製方法。
（２）バナジウムを主成分とする導電性ガラスフリットが、酸化バナジウム（Ｖ２Ｏ５）にリン酸（Ｐ２Ｏ５）を所定量配合してガラス化した系からなる、前記（１）に記載の導電性を有する輻射放熱材料の作製方法。
（３）バナジウムを主成分とする導電性ガラスフリットが、酸化バナジウム（Ｖ２Ｏ５）とリン酸（Ｐ２Ｏ５）のモル比として、９：１、８：２、７：３または６：４の割合の組成を有する、前記（１）または（２）に記載の導電性を有する輻射放熱材料の作製方法。
（４）金属表面に、バナジウムを主成分とする導電性ガラスフリットの輻射被膜が複合化した構造を有することを特徴とする導電性を有する輻射放熱材料。
（５）前記輻射被膜が、バナジン酸ナトリウムを含む、前記（４）に記載の導電性を有する輻射放熱材料。
【００１６】
次に、本発明について、更に詳細に説明する。
電子機器などの筐体には、熱伝導率が高く、安価で、軽量などの特徴が求められるため、一般的に、アルミニウムが用いられる。また、熱伝導性がより高い材料としては銅がある。しかしながら、アルミニウムや銅は、導電性は非常に高いものの、輻射率が著しく低いため、そのままの状態では、目的とする導電性を有する輻射放熱材料にはならない、という問題がある。
【００１７】
そこで、本発明では、アルミニウムなどの熱伝導性の良い金属の表面に、導電性を有し、かつ、輻射率の高い素材をコーティングすることで上記問題を解決することを試みた。当該コーティング層としては、導電性ガラスフリットを選定した。この時、低融点のガラスフリットを選択したが、その理由は、次の通りである。すなわち、アルミニウムの融点は、合金成分により異なるが、純アルミニウムで約６６０℃であり、合金成分が入ることにより融点はさらに低下する。このため、６００℃以上での焼成工程は選択できないためである。本発明では、金属表面上に、バナジウムを主成分とする導電性ガラスフリットを施して、焼成することにより、該金属表面に前記ガラスフリットを原料とする被膜を複合化することにより導電性を有する輻射放熱材料を作製する。この場合、複合化された被膜は、ガラスが残っていても、一部又は全部が結晶化していても良い。
【００１８】
本発明では、低融点である酸化バナジウム（Ｖ２Ｏ５）に注目し、バナジウムを主成分とする導電性ガラスフリットを選択し、ガラス化させるために、主成分のバナジウムに対して、リン酸（Ｐ２Ｏ５）を所定量配合した系を基本とした。サンプルのＶ２Ｏ５とＰ２Ｏ５のモル比は、例えば、９：１、８：２、７：３、６：４としたが、本発明は、これらの組成比に制限されるものではなく、酸化バナジウムとリン酸の組成比は、任意の範囲に設定することができ、例えば、Ｖ２Ｏ５とＰ２Ｏ５の任意の組成比（例えば、７．５：２．５）も本発明の範囲に含まれる。なお、本明細書では、これらのサンプルの表記として、それぞれ９Ｖ１Ｐ、８Ｖ２Ｐ、７Ｖ３Ｐ、６Ｖ４Ｐと表記することとする。
【００１９】
前記サンプルの混合物をアルミナ坩堝に入れ、電気炉にて１０００℃、３時間溶融した後、ステンレス箔上に流し出し、急冷した。得られたサンプルを粉砕し、粉末Ｘ線回折により、ガラス化の状態を、また、熱分析により、ガラス転移点と、結晶化温度を確認した。
【００２０】
９Ｖ１Ｐでは、Ｖ２Ｏ５の結晶が確認されたが、それ以外の８Ｖ２Ｐ、７Ｖ３Ｐおよび６Ｖ４Ｐのサンプルでは、全てガラス化していた（図１）。また、Ｐ２Ｏ５が増えるにつれて、ガラス転移点および結晶化温度は高温側にシフトすることが分かった（図２）。図１および図２の結果から、できるだけ低温での焼成をするために、８Ｖ２Ｐまたは７Ｖ３Ｐの基本組成が望ましいと判断された。
【００２１】
次に、選択した基本組成（８Ｖ２Ｐ、７Ｖ３Ｐ）に、第３成分として、Ｎａ２Ｏ，ＣｕＯ，Ｆｅ２Ｏ３を５〜１５ｍｏｌ％配合したガラスを合成した。ガラスを粉砕して得られたガラスフリットと、１％ポリビニルブチラール（ＰＶＢ）のエタノール溶液を混合して調製したペーストを、スクリーン印刷にてアルミニウム板上に塗布し、電気炉にて３００℃〜５００℃で焼成した。
【００２２】
得られたサンプルの遠赤外線輻射率、電気抵抗率を測定した。その結果、輻射特性と導電特性の両方の特性を有し、かつ、基材となるアルミニウムと導電性ガラスフリットとの複合体を作製することに成功した。このことにより、得られた複合体は、既存の輻射放熱材料にはない、新しい用途への応用を可能にする利点を有することが分かった。本発明は、金属表面に、バナジウムを主成分とする導電性ガラスフリットの輻射被膜が複合化した構造を有する前記導電性を有する輻射放熱材料、および、前記輻射被膜が、バナジン酸ナトリウムを含む、導電性を有する輻射放熱材料を提供する。本発明では、熱伝導性がより高い材料であれば、アルミニウムの場合と同様に、該金属表面に前記ガラスフリットを原料とする被膜を複合化することを特徴とする導電性を有する輻射放熱材料を作製する方法とその製品を提供することができる。
【発明の効果】
【００２３】
本発明は、上記構成を採用することにより、以下のような格別の効果を奏する。
１）電子機器などの筐体として一般的に使用されているアルミニウムの輻射放熱特性を高めた素材であって、同時に、導電性の機能を有した材料を提供することができる。
２）輻射放熱特性を高めることで、電子機器などの冷却効率を高めることができる。
３）輻射放熱特性を有する表面に導電性を付与することでノイズ対策などの課題に対しても寄与できる。
【図面の簡単な説明】
【００２４】
【図１】合成した各種フリット（９Ｖ１Ｐ、８Ｖ２Ｐ、７Ｖ３Ｐ、６Ｖ４Ｐ）のＸＲＤパターンを示す。
【図２】合成フリットのＰ２Ｏ５含有率（ｍｏｌ％）に対するガラス転移温度（Ｔｇ）と結晶化温度（Ｔｃ）を示す。
【図３】Ｎａ２Ｏを添加した７Ｖ３Ｐ系フリットの組成と電気抵抗率（Ωｃｍ）の関係を示す。
【図４】Ｎａ２Ｏを配合（配合割合：５、１０、１５ｍｏｌ％）した７Ｖ３Ｐ系フリットの分光輻射率（％）曲線を示す。
【図５】７Ｖ３Ｐ−１５Ｎａ２Ｏ（ｍｏｌ％）フリットを５００℃で焼き付けたサンプルのＸＲＤパターンを示す。
【図６】７Ｖ３Ｐ−Ｎａ２Ｏ系フリット（５Ｎａ２Ｏ、１０Ｎａ２Ｏ、１５Ｎａ２Ｏ）の焼付温度（℃）と電気抵抗率（Ωｃｍ）の関係を示す。
【発明を実施するための形態】
【００２５】
次に、実施例に基づいて本発明を具体的に説明するが、本発明は、以下の実施例によって何ら限定されるものではない。
【実施例１】
【００２６】
ガラスの基本組成７Ｖ３ＰにＮａ２Ｏを５〜１５ｍｏｌ％配合し、ガラスフリットを合成した。得られたガラスフリットをアルミニウム板上にスクリーン印刷にて塗布し、電気炉にて５００℃で焼成したサンプルの電気抵抗率（Ωｃｍ）を図３に示す。
【００２７】
電気抵抗率は、Ｎａ２Ｏ５〜１５ｍｏｌ％の配合で約１０−１〜１０１Ωｃｍとなり、未添加のものよりも導電性を高めることができることが分かった。また、遠赤外線輻射率の分光曲線を図４に示す。どの組成においても８０％以上の積分輻射率を示した。また、７Ｖ３Ｐ−１５Ｎａ２Ｏ（ｍｏｌ％）を５００℃でアルミニウムに焼き付けた被膜のＸＲＤ測定結果を図５に示す。この結果から、バナジン酸ナトリウム（Ｎａ０．７６Ｖ６Ｏ１５）の生成が確認された。
【００２８】
［比較例１]
これまでに開発してきた遠赤外線高輻射率素材（特許文献１）において、遠赤外線輻射率は約９０％となるが、電気抵抗率を同様に測定したところ、装置の測定限界以上（＞１０８Ωｃｍ）となり、導電性と輻射特性を両立できないことが確認された。
【実施例２】
【００２９】
Ｎａ２Ｏを配合（５Ｎａ２Ｏ、１０Ｎａ２Ｏおよび１５Ｎａ２Ｏ）した７Ｖ３Ｐフリットの焼付温度と電気抵抗率の関係について、図６に示す。どの配合組成においても４５０℃で最も下がる傾向が確認された。最も低下したサンプルでは、電気抵抗率は、１０−２〜１０−３Ωｃｍとなり、導電性を向上させることができた。なお、焼成温度による輻射率への影響はなく、積分輻射率が８０％以上となった。
【実施例３】
【００３０】
７Ｖ３Ｐ−１５Ｎａ２Ｏ（ｍｏｌ％）フリットをＰＶＢエタノール溶液と混合し、アルミニウムの筐体にスプレー塗布し、乾燥後４５０℃で焼成した。筐体内部に発熱源（６．２Ｗ）を設置し、筐体内部の温度を計測した。なお、筐体は通気孔などのない密閉式である。筐体内部の温度上昇は８．９℃であった。一方、未処理の筐体では、１９．６℃の温度上昇を確認した。
【００３１】
このように、輻射表面処理を行なうことで、筐体における放熱効果を確認した。また、筐体の電気抵抗は、約１０４Ωｃｍであり、輻射表面処理のひとつであるアルマイト（＞１０８Ωｃｍ）よりも著しく低下することを確認した。
【産業上の利用可能性】
【００３２】
以上詳述したように、本発明は、遠赤外線輻射を利用した導電性を有する輻射放熱材料の作製方法とその製品に係るものであり、本発明により、電子機器の筐体などで利用されるアルミニウムの輻射放熱特性を高めることができる。また、本発明では、低融点の導電性フリットを用い、アルミニウムとの複合体を得ることで、これまでの輻射放熱素材にはなかった電気伝導性も併せ持つ新規素材を提供することが可能となった。本発明の輻射放熱材料は、導電性を有することで、電子機器などのノイズ対策用の部材としても利用できる可能性を有しており、電子機器における２つの大きな課題（放熱・ノイズ）に対して同時に対応できる利点を有する。
【図１】
2020084283.tif 000003
【図２】
2020084283.tif 000004
【図３】
2020084283.tif 000005
【図４】
2020084283.tif 000006
【図５】
2020084283.tif 000007
【図６】
2020084283.tif 000008